本発明は、Au-Cu-Al合金からなる超弾性合金であって、20原子%以上40原子%以下のCuと、15原子%以上25原子%以下のAlと、残部Auとからなり、更に、体積磁化率が-24ppm以上6ppm以下であるアーチファクトレスな超弾性合金である。本発明のNiフリーの超弾性合金は、常温域での超弾性を発現可能であり、磁場環境内でのアーチファクトが生じ難い合金である。この合金は、溶解鋳造工程における鋳造時間を一定時間とすると共に、鋳造後の合金をホットプレス処理して材料組織の均質化を図ることで製造することができる。